(57)【特許請求の範囲】
【請求項１】
基材の表面に、硬化剤入りの着色塗料を塗布して下地層を形成し、
前記下地層の上に、硬化剤を入れていない着色塗料を粒状に散布して加飾層を形成し、
前記加飾層の上に、硬化剤入りの透明塗料を塗布してクリア層を形成し、
前記加飾層と前記クリア層の形成を繰り返し、
前記加飾層と前記クリア層の形成を繰り返すときに、少なくとも１つの加飾層において硬化剤を入れていない着色塗料を希釈して他の加飾層よりも大きい粒状に散布することを特徴とする塗装方法。
【請求項２】
前記着色塗料および前記透明塗料はポリエステル系塗料であることを特徴とする請求項１に記載の塗装方法。
【請求項３】
請求項１または２の塗装方法によって塗装が施された基材を含むことを特徴とするシステムキッチン。
【発明の詳細な説明】
【技術分野】
【０００１】
本発明は、収納部の前板等に用いられる基材の塗装方法、およびかかる塗装方法によって塗装された基材を用いたシステムキッチンに関するものである。
【背景技術】
【０００２】
システムキッチン等の収納部において前面に配置される前板は、使用者にもっとも観察される部材であるため収納部の美観に最も大きな影響を及ぼす。例えば特許文献１では、システムキッチンの扉材また面材として用いる複合化粧板およびその製造方法が開示されている。特許文献１では、木質系の材料からなる芯材に対して、一方の面に木目調の工芸意匠性塗着層を含む透明樹脂板状体を設け、他方の面に工芸意匠性塗着層と類似する接着調整層を有する裏面樹脂板状体を設けている。特許文献１の複合化粧板によれば、高価な印刷用版を用いることなく木目調の化粧板を生産することができるとしている。
【先行技術文献】
【特許文献】
【０００３】
【特許文献１】特開２００９−２９２１２４号公報
【発明の概要】
【発明が解決しようとする課題】
【０００４】
近年、より意匠性の高い多様なデザインが求められている。このため、従来からよく知られている木目調だけではなく、より新鮮味のあるデザインの開発が望まれていた。また高級感を高めるためには、奥行き感や透明感といったものを付与することが考えられるが、木目調の化粧板であるとそれが難しい。
【０００５】
本発明は、このような課題に鑑み、デザイン性および高級感を高めることができ、より美観に優れた意匠を付与することが塗装方法およびシステムキッチンを提供することを目的とする。
【課題を解決するための手段】
【０００６】
上記課題を解決するために、本発明にかかる塗装方法の代表的な構成は、基材の表面に、硬化剤入りの着色塗料を塗布して下地層を形成し、下地層の上に、硬化剤を入れていない着色塗料を粒状に散布して加飾層を形成し、加飾層の上に、硬化剤入りの透明塗料を塗布してクリア層を形成することを特徴とする。
【０００７】
上記構成によれば、硬化剤を入れずに粒状に散布した塗料は、その下に形成されている下地層の硬化剤によって緩やかに硬化する。このとき、粒状に散布された塗料は輪郭が滲んだ状態となり、下地層上に粒状の模様が施される。そして、その上にクリア層を形成することにより、透明感と奥行き感を付与することができる。これにより、従来にはなく且つより意匠性の高い塗装を基材に施すことができ、高級感を高めることが可能となる。
【０００８】
上記加飾層とクリア層の形成を繰り返すとよい。これにより、奥行き感を更に高めることが可能となる。
【０００９】
上記加飾層とクリア層の形成を繰り返すときに、少なくとも１つの加飾層において硬化剤を入れていない着色塗料を希釈して他の加飾層よりも大きい粒状に散布するとよい。かかる構成によれば、複数の加飾層において粒の大きさが異なるため、よりランダムな柄を施すことが可能となる。
【００１０】
上記塗料はポリエステル系塗料であるとよい。ポリエステル系塗料は常温硬化するため、加熱やＵＶ照射等、塗料を硬化させる処理が不要となり、製造効率を高めることが可能となる。
【００１１】
上記課題を解決するために、本発明にかかるシステムキッチンの代表的な構成は、上記の塗装方法によって塗装が施された基材を含むことを特徴とするこれにより、より高級感の高い、美観に優れたシステムキッチンを提供することが可能となる。
【発明の効果】
【００１２】
本発明によれば、デザイン性および高級感を高めることができ、より美観に優れた意匠を付与することが可能な塗装方法およびシステムキッチンを提供することができる。
【図面の簡単な説明】
【００１３】
【図１】システムキッチンの全体斜視図である。
【図２】図１の前板に用いられる基材について説明する断面図である。
【図３】本実施形態の塗装方法について説明する図である。
【図４】本実施形態の塗装方法によって塗装した基材を例示する図である。
【発明を実施するための形態】
【００１４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。なお、以下の実施形態に示す寸法、材料、その他具体的な数値などは、発明の理解を容易とするための例示に過ぎず、特に断る場合を除き、本発明を限定するものではない。
【００１５】
図１は、システムキッチン（以下、キッチン１００と称する）の全体斜視図である。図１に示すように、キッチン１００には、コンロキャビネットやシンクキャビネット等の複数のキャビネット１００ａや吊戸棚１００ｂなどの複数の収納庫（収納部）が設けられている。キャビネット１００ａや吊戸棚１００ｂの前板１１０には、本実施形態の塗装方法によって塗装が施された基材が用いられる。
【００１６】
図２は、図１の前板１１０に用いられる基材について説明する断面図である。図３は、本実施形態の塗装方法について説明する図である。本実施形態の塗装方法では、まず図３（ａ)に示す基材１１２の表面１１２ａに硬化剤入りの着色塗料を塗布する。これにより、図２および図３（ｂ）に示すように基材１１２の表面１１２ａに下地層１１４が形成される。次に、下地層１１４が完全に硬化する前に、硬化剤を入れていない着色塗料を粒状に散布する。このような塗装方法は、スパッタリング法と呼ばれる技法である。これにより、図２および図３（ｃ）に示すようにかかる下地層１１４の上に第１加飾層１１６が形成される。
【００１７】
ここで、下地層１１４と第１加飾層１１６では異なる色の着色塗料を用いる。このとき、硬化剤を入れずに粒状に散布した着色塗料、すなわち第１加飾層１１６は、その下に形成されている下地層１１４の硬化剤によって緩やかに硬化するため、粒状に散布された着色塗料の輪郭は滲んだ状態となる。こうして、下地層１１４の上に、異なる色の着色塗料からなる粒状の模様の第１加飾層１１６が形成される。
【００１８】
次に、図２に示すように、第１加飾層１１６の上から硬化剤入りの透明塗料を塗布してクリア層１１８を形成する。これにより、第１加飾層１１６の粒状の模様を保護しつつ、奥行き感および透明感が付与される。
【００１９】
上述した着色塗料および透明塗料（塗料）としては、例えばノンスチレンポリエステル樹脂、不飽和ポリエステル樹脂等を主成分としたポリエステル系塗料を好適に用いることができる。ポリエステル系塗料は常温硬化するため、加熱やＵＶ照射等、塗料を硬化させる処理が不要である。したがって、作業工程を簡略化し、製造効率の向上を図ることが可能となる。
【００２０】
なお、硬化剤としてはメチルエチルケトンパーオキサイドを例示することができ、更に硬化促進剤としてナフテン酸コバルトを用いてもよい。ただし、上記で例示した塗料、硬化剤および硬化促進剤は例示にすぎず、例えば他の塗料を用いる場合には、硬化剤および硬化促進剤は適宜変更するとよい。
【００２１】
上述したようにクリア層１１８を形成したら、本実施形態では更に、クリア層１１８が完全に硬化する前に、硬化剤を入れていない着色塗料を粒状に散布する。これにより、図２および図３（ｄ）に示すようにかかるクリア層１１８の上に第２加飾層１２０が形成される。そして、第２加飾層１２０の上から硬化剤入りの透明塗料を塗布し、図２に示すように２つめのクリア層１２２を形成する。
【００２２】
すなわち本実施形態では、基材１１２の上に、加飾層とクリア層とを繰り返して形成している。これにより、奥行き感を更に高めることができる。なお、第２加飾層１２０においても下地層１１４とは異なる色の着色塗料を用いるとよい。これにより、第２加飾層１２０の模様をより際立たせることができ、意匠性の向上が図られる。第１加飾層１１６と第２加飾層１２０では、同じ色の着色塗料を用いてもよいし、異なる色の着色塗料を用いてもよい。異なる色を用いれば、それらによって形成される模様がより複雑になり、より高い意匠性を付与することができる。
【００２３】
更に本実施形態のように加飾層とクリア層の形成を繰り返す場合、少なくとも１つの加飾層において、硬化剤を入れていない塗料を希釈して他の加飾層よりも大きい粒状に散布するとよい。図２および図３（ｂ）に示すように、本実施形態では、第２加飾層１２０において、第１加飾層１１６よりも大きい粒状に着色塗料を散布している。これにより、よりランダムな、すなわち規則性のない模様を描くことができるため、奥行き感（遠近感）を更に高めることが可能となる。
【００２４】
特に上述したように着色塗料を希釈すると、希釈しない場合に比して粒状の着色塗料が薄く散布された状態となる。これにより、先に散布された着色塗料の柄を透かしつつ、更に柄を加えたような柄になり、意匠性を更に高めることが可能となる。
【００２５】
上述したように第２加飾層１２０の上に２つ目のクリア層１２２を形成したら、図２に示すように、その上に更に２層のクリア層１２４・１２６を形成する。これにより、奥行き感を更に高めることができる。そして、最も上層のクリア層１２６の表面を研磨する。これにより、クリア層１２６の表面の平滑度を高め、その上に形成される保護皮膜との密着性を高めることができる。そして、図２に示すように、かかるクリア層１２６の表面に保護皮膜１２８を形成することにより、鏡面性を付与しつつ、傷付きを防止することができる。
【００２６】
図４は、本実施形態の塗装方法によって塗装した基材を例示する図である。図４に示すように、本実施形態の塗装方法によれば、加飾層を形成することにより、従来の木目調とは異なる。あたかも様々な模様が散りばめられた模様を基材に付与することができる。そして、粒状に散布された着色塗料の輪郭が滲んでいることや、第１加飾層１１６と第２加飾層１２０の粒の大きさが大きく異なること、第１加飾層１１６の粒が第２加飾層１２０の下に透けて見えることなどから、従来では見たことがないほどの透明感および奥行き感が付与される。したがって本発明によれば、従来にはなく且つより意匠性の高い塗装を基材に施すことができ、高級感を高めることが可能となる。また上記説明した塗装方法によって塗装した基材を用いることにより、より高級感の高い、美観に優れたシステムキッチンを提供することができる。
【００２７】
また本実施形態の塗装方法では、下地層およびクリア層は、硬化剤が含まれていることにより、それによって硬化し、第１加飾層および第２加飾層は、下地層やクリア層に含まれている硬化剤によって徐々に硬化する。これにより、基材が樹脂や木材の場合であっても、焼付塗装を用いることなく塗装を行うことが可能となる。
【００２８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００２９】
本発明は、収納部の前面に配置され、収納部の開閉に用いられる取手を有する収納部用前板の製造方法に適用可能である。
【符号の説明】
【００３０】
１００…収納部、１０２…前板、１０４ａ…側板、１０４ｂ…側板、１０６…底板、１０８…背板、１１０…取手部、１１２…基材、１１２ａ…前面、１１２ｂ…端面、１１４…化粧材、１１４ａ…領域、１１４ｂ…開口部、１１６…溝、１１６ａ…上面、１１６ｂ…下面、１１６ｃ…湾曲部、１２０…埋込部材、１２０ａ…端部、１２０ｂ…端部、１２０ｃ…段部、１２２…下壁部、１２２ａ…前面、１２４…内壁部、１２４ａ…内面、１２６…手掛部、１２６ａ…上壁部、１２６ｂ…前壁部、１２６ｃ…前面、１２８…窪み部、１２９…爪部、１３０…端部部材、１３０ａ…正面、１３０ｂ…背面、１４０…被覆シート、１８０…バイト、１８２…ワイドサンダー、１８４…マスキングテープ、１８６…スプレーガン、１８８…接着剤、１９０…真空プレス装置、１９２…当て板、１９４…ゴムシート、１９６…架台、１９６ａ…孔、１９８…切断工具、２００…ローラ
【図１】
0006735576.tif 000002
【図２】
0006735576.tif 000003
【図３】
0006735576.tif 000004
【図４】
0006735576.tif 000005